Brevet FR2531720A1 — publié le 19840217

ARGILE TRAITEE CHIMIQUEMENT ET APPLICATION COMME CONDITIONNEUR DE SOL La présente invention a trait à une argile traitée chimiquement et à son application comme conditionneur de sol. On a déjà proposé depuis longtemps d'améliorer la structure physique. des sols et des supports de culture par l'addition de différents matériaux, tels que : billes de polystyrène expansé, pouzzolane, perlite, vermiculite, tourbe, etc... Toutefois, si ces différents matériaux ont apporté une amélioration-, soit au niveau de la capacite de rétention d'eau soit au niveau de l'aération du sol ou des supports de culture, aucune solution satisfaisante n'a su concilier ces deux propriétés contradictoires. Dans le cas de culture sur des sols compacts et à mauvaise structure physiqu2, ceux ci ne possèdent pas une macroporosité suffisanteS ce qui provoque une asphyxie du système racinaîre et une diminution de la croissance des plantes qui s'accompagne toujours par des carences minérales dont les symptémes sont le jaunissement des feuilles. Les sols sableux, quant à eux, retiennent mal l'humidité qui est nécessaire aux plantes. Pour les supports de culture destines aux plantes d'appartement, il est d'usage courant de faire appel à divers systèmes à réserves d'eau qui ont l'inconvénient de saturer la macroporosité des supports de culture, ce qui limite fortement l'aération du système racinaire. Dans ces conditions, les plantes ne se développent qu'imparfaitement. On a proposé l'utilisation de l'attapulgite en mélange avec d'autres supports de culture pour pallier leurs déficiences, mais jusqu'S présent, l'attapulgite brute d'extraction, ayant une trop faible résistance à l'écrasement à l'état humide, ne pouvait qu'imparfaitement remplir son roule de conditionneur de sol. Une transformation onéreuse par grillage à une température 8O00C était nécessaire pour durcir l'attapulgite afin d'éviter la délitescence à l'état humide. L'objet de la présente invention est un moyen simple qui permet de conditionner le sol, et notamment - d'absorber les excédents d'eau, - - de régulariser l'humidité au niveau des racines, - d'aérer le milieu de culture - de conserver une structure physique optimale, notamment après une succession -de déshydratations et de réhydratations. La demanderessé s'est aperçue, de manière inattendue, qu'il était possible de pallier les inconvénients de l'art -antérieur en faisant appel à une argile traitée chimiquement-. Selon l'invention on fait subir à l'argile telle que de type attapulgite ou sépiolite -un traitement par un agent durcissant et acidifiant de' manière à amener le pi de l'argile à une valeur comprise entre 4,5 et 7,5 Cet agent durcissant et acidifiant peut notamment être constitué par du sulfate de fer ou un acide tel que sulfurique, ou phosphorique, ou un sel soluble de ces acides. Il peut être constitué en particulier par-du sulfate ferreux heptahydrate avantageusement dans une proportion de 0,5 à 15 g-pour 100 g d'argile. Pratiquemenet on dissout le sulfate ferreux dans de l'eau de manière à l'amener sous forme d'une solution, par exemple pulvwerisée sur l'argile. Dans le cas de l'acide phosphorique la quantité d'acide exprimé en R3P04 est avantageusement de 0,25 à 10 g pour 100 g d'argile. Cet acide est éventuellement dilué pour faciliter le traitement tel que de pulvérisation. Cette argile traitée peut être ases'sciée à toute substance formant support de culture telle que terres, terreaux, terres de bruyère, tourbe etc... On peut aussi apporter -des engrais minéraux ou organiques. Exemple 1 On a mis en évidence l'amélioration des propriétés mécaniques du produit selon l'invention par le test suivant. On met en suspension 10 g du produit tel quel dans 100 g d'eau. On soumet la suspension à une agitation magnétique pendant 30 mn. On tamise et on lave avec 500 ml d'eau. On seiche pendant une heure à 105 C. On laisse refroidir et on pèse. - On a testé successivement 1 - une attapulgite non traitée 2 - une attapulgite traitée selon l'invention par 0,45-g d'acie phosphorique dilue dans 40 g d'eau pour 100 g d'attapulgite et amené par pulvérisation 3 - une ateapulghte traitée selon l'invention par 1,26- g d'acide phosphorique pour 100 g d'attapulgite amenée sous forme d'une solution aqueuse, renfermant 22 g d'eau, par pulvérisation sur l'attapulgite. On a obtenu les résultats suivants- Résultats Refus au tamis : refus au tamis ESSAIS de 0,63 mm en % de 0,45 mmm en % 0,45 mmm : 1 : 30 6 64 3 s5 61,5 3,1 35,4 2 41 9,3 : 49,7 Exemple 2 Cet exemple a pour objet de montrer l'effet de conditionneur de sol sur un limon sableux battant constitué d'une terre d'Avrainville d'analyse physique typique suivante Sable sable sable très limon Argile M0+ grossier fin fin 9,2 28,9 25,87 21,8 11 8 - 2,43 + matières organiques On ajoute de l'attapulgite traitée par l'acide phosphorique selon l'essai 2 de l'exemple 1, dans les proportions suivantes terre 100 75 50 25 0 ATTAPULGITE O 25- 50 75 100 Rétention totale 40 59 76 95 116 temps percolation mn 98 70 52 41 21 Test de rétention d'eau, utilisé dans cet exemple. - 100 g de substrat tel quel sont désséchés à l'étuve à 650C,jusqu'à poids constant ce qui donne le poids de substrat sec. - 100 g de substrat tel quel sont placés dans un filtre en papier plissé préalablement humidifié et disposé sur un entonnoir. - 100 ml d'eau sont additionnes. - Le filtrat est recueilli dans une éprouvette graduée. - On mesure le volume d'eau, recueilli dans l'éprouvette à la fin de l'écoulement : la différence à 100 ml représente le volume d'eau retenu au premier passage. - On répete l'addition deux fois de 100 ml ce qui est suffisant pour atteindre la rétention totale - la somme des volumes d'eau retenus aux trois opérations représente la retention totale. La rétention totale est exprimée en g d'eau retenue par 100 g de substrat sec. - on mesure également le temps de percolation qui correspond au temps d'écoulement cumulé pour trois passages. Cet exemple montre l'amélioration spectaculaire du drainage et l'augmentation de la capacité de rétention du sol. REVENDICATIONS 1) Argile telle que de type attapulgite ou sépiolite, caractérisée par le fait qu'elle a-subi un traitement par un agent durcissant et -acidifiant de manière à amener son pH à une valeur comprise entre 4-,5 et'7,5. 2) Argile selon la revendication 1, caractérisée par le fait que l'agent durcissant et acidifiant est du groupe du sulfate de fer, des acides sulfurique, phosphorique, et de leurs sels solubles. 3) Argile selon la revendication 2, caractérisée par le fait que l'agent durcissant et acidifiant est constitué par du sulfate ferreux heptahydrate dans une proportion de 0,5 g à 15 g pour'100 g par rapport à l'argile. 4) Argile selon la revendication 2, caractérisée par le fait- que l'agent durcissant et acidifiant est constitué par de l'acide phosphorique dans une proportion de 0,25 g à 10 g/100 g exprimé en H3P04